"式Iまたは式IIの錯体であって、式中、GがMn、Fe、NiまたはCoであり;R1、R2、R3、R4、R5、R6、R7、R8、R9、R30およびR31の各々が独立して水素、不活性な官能基、C1-C18アルキル、C1-C18置換アルキル、アリールまたは置換アリールであり、R1~R9、R30およびR31の各々は独立して少なくとも一つのヘテロ原子を有していても良く、互いに隣接するR3、R7、R8、R9、R30およびR31のいずれか2つが一緒になって、置換または非不置換の、飽和または不飽和の、環構造である環を形成しても良く;L1およびL2の各々がC1-C18アルキル、C1-C18置換アルキル、アリール、置換アリール、C2-C18アルケンまたはC2-C18アルキンであり、但し、L1およびL2がアルケンまたはアルキンである場合は、L1およびL2はアルケンまたはアルキンの不飽和部位を介してGと結合するか、または、L1-L2が下記の一つであり、R10、R11、R13、R14、R15およびR16の各々が独立して水素、C1-C18アルキル、C2-C18アルケニルまたはC2-C18アルキニルであり、ここで水素以外のR10、R11、R13、R14、R15およびR16は少なくとも一つのヘテロ原子を有していても良く、水素以外のR10、R11、R13、R14、R15およびR16が置換されていてもよく;R12の各々が独立して、C1-C18アルキル、C1-C18置換アルキル、C2-C18アルケニル、C2-C18置換アルケニル、C2-C18アルキニル、C2-C18置換アルキニル、アリール、置換アリールであり、ここでR12は少なくとも一つのヘテロ原子を有していても良く;R10、R11、R12、R13、R14、R15、R16のいずれか2つが一緒になって、置換または不置換の、飽和または不飽和の、環構造である環を形成しても良く;R17およびR18の各々が独立して、アルキル、置換アルキル、アリールまたは置換アリールであり、R17およびR18の各々は少なくとも一つのヘテロ原子を有していても良く、R17およびR18が一緒になって、置換または不置換の、飽和または不飽和の、環構造である環を形成しても良く;R19およびR20の各々が独立して、SiとCとを結合する共有結合、アルキル、置換アルキル、またはヘテロ原子であり、R19およびR20が少なくとも一つのヘテロ原子を有していても良く;ここでL1-L2が不飽和部位S1およびS2のを介してGと結合し、Xがアニオンである、錯体。但し、式IIからは下記の錯体を除く。ジクロロ[N,N’-[2,8-キノリンジイル-κNジエチリジン]ビス[2,6-ジメチルベンゼナミンーκN]]鉄、ジクロロ[N,N’-[2,8-キノリンジイル-κNジエチリジン]ビス[2,6-ジメチルベンゼナミン-κN]]コバルト、SP-5-14コバルト、ジクロロ[N,N’-[2,8-キノリンジイル-κNジエチリジン]ビス[2,4,6-トリメチルベンゼナミンーκN]]鉄、およびジクロロ[N,N’-[2,8-キノリンジイル-κNジエチリジン]ビス[2,4,6-トリメチルベンゼナミンーκN]]コバルトR1およびR2がそれぞれ独立して水素またはメチル基である、請求項1に記載の式Iまたは式IIによる錯体。R5が水素、メチル、エチル、n-プロピルまたはイソプロピル基である、請求項1に記載の式Iまたは式IIによる錯体。R3がメチルである、請求項1に記載の式Iまたは式IIによる錯体。R4およびR6が水素である、請求項1に記載の式Iまたは式IIによる錯体。R7~R9、R30およびR31が水素である、請求項1に記載の式Iまたは式IIによる錯体。L1およびL2の各々が独立して-CH2SiR603であり、R60の各々がC1-C18アルキル、C1-C18置換アルキル、アリール、または置換アリールである、式Iによる錯体。L1-L2が、ブタジエン、1,5-シクロオクタジエン、ジシクロペンタジエン、ノルボルナジエン、トリビニルシクロヘキサン、テトラメチルテトラビニルシクロテトラシロキサンおよびジビニルテトラメチルジシロキサンからなる群より選択される、請求項1に記載の式Iによる錯体。XがF-、Cl-、Br-、I-、CF3R40SO3-またはR50COO-であり、ここでR40が共有結合またはC1-C6アルキル基であり、R50がC1-C10ヒドロカルビル基である、請求項1に記載の式IIによる錯体。XがF-、Cl-、Br-またはI-である、請求項9に記載の錯体。GがFeである、請求項1に記載の式Iまたは式IIによる錯体。錯体が支持体上に固定されている、請求項1に記載の式Iまたは式IIによる錯体。前記支持体が、カーボン、シリカ、アルミナ、MgCl2、ジルコニア、ポリエチレン、ポリプロピレン、ポリスチレン、ポリアミノスチレン、デンドリマーおよびそれらの組み合わせからなる群より選択される、請求項12に記載の錯体。R7、R8、R9、R30およびR31の少なくとも一つが前記支持体と共有結合する官能基を含有する、請求項12に記載の錯体。シリルヒドリドと少なくとも一つの不飽和基を含有する化合物とを含有する組成物をヒドロシリル化するプロセスであって、i任意選択で溶媒の存在下において、組成物を式Iの錯体と接触させ、シリルヒドリドを少なくとも一つの不飽和基を含有する化合物と反応させるようにして錯体を含有するヒドロシリル化産物を産生するステップ、およびiiヒドロシリル化産物から錯体を任意に除去するステップを含有し、式Iの錯体は、であり、式中、GがMn、Fe、NiまたはCoであり、R1、R2、R3、R4、R5、R6、R7、R8、R9、R30およびR31の各々が独立して水素、不活性な官能基、C1-C18アルキル、C1-C18置換アルキル、アリール、または置換アリールであり、R1~R9、R30およびR31は各々独立して少なくとも一つのヘテロ原子を有していても良く、互いに隣接するR3、R7、R8、R9、R30およびR31のいずれか2つが一緒になって、置換または非不置換の、飽和または不飽和の、環構造である環を形成しても良く、L1およびL2の各々がC1-C18アルキル、C1-C18置換アルキル、アリール、置換アリール、C2-C18アルケンまたはC2-C18アルキンであり、但し、L1およびL2がアルケンまたはアルキンである場合は、L1およびL2はアルケンまたはアルキンの不飽和部位を介してGと結合するか、または、L1-L2が下記の一つであり、R10、R11、R13、R14、R15およびR16の各々が独立して水素、C1-C18アルキル、C2-C18アルケニルまたはC2-C18アルキニルであり、ここで水素以外のR10、R11、R13、R14、R15およびR16は少なくとも一つのヘテロ原子を有していても良く、水素以外のR10、R11、R13、R14、R15およびR16が置換されていてもよく;R12の各々が独立して、C1-C18アルキル、C1-C18置換アルキル、C2-C18アルケニル、C2-C18置換アルケニル、C2-C18アルキニル、C2-C18置換アルキニル、アリール、置換アリールであり、ここでR12は少なくとも一つのヘテロ原子を有していても良く;R10、R11、R12、R13、R14、R15、R16のいずれか2つが一緒になって、置換または不置換の、飽和または不飽和の、環構造である環を形成しても良く;R17およびR18の各々が独立して、アルキル、置換アルキル、アリールまたは置換アリールであり、R17およびR18の各々は少なくとも一つのヘテロ原子を有していても良く、R17およびR18が一緒になって、置換または不置換の、飽和または不飽和の、環構造である環を形成しても良く;R19およびR20の各々が独立して、SiとCとを結合する共有結合、アルキル、置換アルキル、またはヘテロ原子であり、R19およびR20が少なくとも一つのヘテロ原子を有していても良く;ここでL1-L2が不飽和部位S1およびS2を介してGと結合し、Xがアニオンであり、ここで前記シリルヒドリドがQuTvTpHDwDHxMHyMzであり、ここでQがSiO4/2であり、TがR’SiO3/2であり、THがHSiO3/2であり、DがR’2SiO2/2であり、DHがR’HSiO2/2であり、MHがHgR’3-gSiO1/2であり、MがR’3SiO1/2であり、R’の各々が独立してC1-C18アルキル、C1-C18置換アルキルであり、R’は少なくとも一つのヘテロ原子を有していても良く、gが0~3の値を持ち、p、u、v、yおよびzの各々が独立して0~20であり、wおよびxが独立して0~1000であり、但しpxy=1~3000であり、シリルヒドリド内のすべての元素の値が飽和していて、前記不飽和基を含有する化合物が、アルキン、アルキレン、C2-C18オレフィン、不飽和アリールエーテル、ビニル官能化シランおよびそれらの組み合わせからなる群より選択される。磁気分離および/またはろ過によってヒドロシリル化産物から錯体を除去するステップを含有する請求項15に記載のプロセス。式I中、L1およびL2の各々が独立して-CH2SiR603であり、R60の各々がC1-C18アルキル、C1-C18置換アルキル、アリール、または置換アリールである請求項15に記載のプロセス。シリルヒドリドと少なくとも一つの不飽和基を含有する化合物とを含有する組成物をヒドロシリル化するプロセスであって、i任意選択で溶媒の存在下において、組成物を式Iの錯体と接触させ、シリルヒドリドを少なくとも一つの不飽和基を含有する化合物と反応させるようにして錯体を含有するヒドロシリル化産物を産生するステップ、およびiiヒドロシリル化産物から錯体を任意に除去するステップを含有し、式Iの錯体は、であり、式中、GがMn、Fe、NiまたはCoであり、R1、R2、R3、R4、R5、R6、R7、R8、R9、R30およびR31の各々が独立して水素、不活性な官能基、C1-C18アルキル、C1-C18置換アルキル、アリール、または置換アリールであり、R1~R9、R30およびR31は各々独立して少なくとも一つのヘテロ原子を有していても良く、互いに隣接するR3、R7、R8、R9、R30およびR31のいずれか2つが一緒になって、置換または非不置換の、飽和または不飽和の、環構造である環を形成しても良く、L1およびL2の各々がC1-C18アルキル、C1-C18置換アルキル、アリール、置換アリール、C2-C18アルケンまたはC2-C18アルキンであり、但し、L1およびL2がアルケンまたはアルキンである場合は、L1およびL2はアルケンまたはアルキンの不飽和部位を介してGと結合するか、または、L1-L2が一緒に下記の一つであり、R10、R11、R13、R14、R15およびR16の各々が独立して水素、C1-C18アルキル、C2-C18アルケニルまたはC2-C18アルキニルであり、ここで水素以外のR10、R11、R13、R14、R15およびR16は少なくとも一つのヘテロ原子を有していても良く、水素以外のR10、R11、R13、R14、R15およびR16が置換されていてもよく;R12の各々が独立して、C1-C18アルキル、C1-C18置換アルキル、C2-C18アルケニル、C2-C18置換アルケニル、C2-C18アルキニル、C2-C18置換アルキニル、アリール、置換アリールであり、ここでR12は少なくとも一つのヘテロ原子を有していても良く;R10、R11、R12、R13、R14、R15、R16のいずれか2つが一緒になって、置換または不置換の、飽和または不飽和の、環構造である環を形成しても良く;R17およびR18の各々が独立して、アルキル、置換アルキル、アリールまたは置換アリールであり、R17およびR18の各々は少なくとも一つのヘテロ原子を有していても良く、R17およびR18が一緒になって、置換または不置換の、飽和または不飽和の、環構造である環を形成しても良く;R19およびR20の各々が独立して、SiとCとを結合する共有結合、アルキル、置換アルキル、またはヘテロ原子であり、R19およびR20が少なくとも一つのヘテロ原子を有していても良く;ここでL1-L2が不飽和部位S1およびS2を介してGと結合し、Xがアニオンであり、前記シリルヒドリドがRaSiH4-a、ROaSiH4-a、HSiRaOR3-aおよびそれらの組み合わせからなる群より選択され、Rの各々が独立してC1-C18アルキル、C1-C18置換アルキル、アリール、置換アリールであり、Rは少なくとも一つのヘテロ原子を有していても良く、aの各々が独立して1~3の値を持ち、前記不飽和基を含有する化合物が、アルキルキャップアリルポリエーテル、ビニル官能化アルキルキャップアリルまたはメタリルポリエーテル、アルキン、不飽和シクロアルキルエポキシド、末端不飽和アクリレートまたはメチルアクリレート、不飽和アリールエーテル、不飽和芳香族炭化水素、不飽和シクロアルカン、ビニル官能化ポリマー、ビニル官能化シラン、ビニル官能化シリコーンならびにそれらの組み合わせからなる群より選択される。磁気分離および/またはろ過によってヒドロシリル化産物から錯体を除去するステップを含有する請求項18に記載のプロセス。シリルヒドリドと少なくとも一つの不飽和基を含有する化合物とを含有する反応混合物をヒドロシリル化するプロセスであって、i式IIの構造式を持つ錯体である触媒前駆体を提供するステップ、ii触媒前駆体と活性剤とを溶媒、シリルヒドリド、少なくとも一つの不飽和基を含有する化合物およびそれらの組み合わせからなる群より選択される少なくとも一つの成分を含む液体媒体の存在下で接触させて触媒前駆体を活性化させることによって活性触媒を提供するステップ、iiiシリルヒドリドと少なくとも一つの不飽和基を含有する化合物とを活性触媒の存在下で反応させて活性触媒またはその誘導体を含むヒドロシリル化産物を製造するステップ、ここでステップiiはステップiiiの直前または同時に行う、及びiv活性触媒またはその誘導体を任意に除去するステップを含有し、式IIの錯体は、であり、式中、GがMn、Fe、NiまたはCoであり、R1、R2、R3、R4、R5、R6、R7、R8、R9、R30およびR31の各々が独立して水素、不活性な官能基、C1-C18アルキル、C1-C18置換アルキル、アリール、または置換アリールであり、R1~R9、R30およびR31は各々独立して少なくとも一つのヘテロ原子を有していても良く、互いに隣接するR3、R7、R8、R9、R30およびR31のいずれか2つが一緒になって、置換または非不置換の、飽和または不飽和の、環構造である環を形成しても良く、Xがアニオンであり、前記シリルヒドリドがQuTvTpHDwDHxMHyMzであり、ここでQがSiO4/2であり、TがR’SiO3/2であり、THがHSiO3/2であり、DがR’2SiO2/2であり、DHがR’HSiO2/2であり、MHがHgR’3-gSiO1/2であり、MがR’3SiO1/2であり、R’の各々が独立してC1-C18アルキル、C1-C18置換アルキルであり、R’は少なくとも一つのヘテロ原子を有していても良く、gが0~3の値を持ち、p、u、v、yおよびzの各々が独立して0~20であり、wおよびxが独立して0~1000であり、但しpxy=1~3000であり、シリルヒドリド内のすべての元素の値が飽和していて、前記不飽和基を含有する化合物が、アルキン、アルキレン、C2-C18オレフィン、不飽和アリールエーテル、ビニル官能性シランおよびそれらの組み合わせからなる群より選択される。活性剤が、フェロセンに対して-0.6vよりも負である還元電位を持つ還元剤である、請求項20に記載のプロセス。前記還元剤がナトリウムナフタレニド、マグネシウムブタジエン2THF、NaEt3BH、LiEt3BH,マグネシウムアントラセニド3THF、水素化ジイソブチルアルミニウムおよびそれらの組み合わせからなる群より選択される、請求項21に記載の錯体。シリルヒドリドと少なくとも一つの不飽和基を含有する化合物とを含有する反応混合物をヒドロシリル化するプロセスであって、i式IIの構造式を持つ錯体である触媒前駆体を提供するステップ、ii触媒前駆体と活性剤とを溶媒、シリルヒドリド、少なくとも一つの不飽和基を含有する化合物およびそれらの組み合わせからなる群より選択される少なくとも一つの成分を含む液体媒体の存在下で接触させて触媒前駆体を活性化させることによって活性触媒を提供するステップ、iiiシリルヒドリドと少なくとも一つの不飽和基を含有する化合物とを活性触媒の存在下で反応させて活性触媒またはその誘導体を含むヒドロシリル化産物を製造するステップ、及びiv活性触媒またはその誘導体を任意に除去するステップを含有し、ここでステップiiはステップiiiの直前または同時に行い、式IIの錯体は、であり、式中、GがMn、Fe、NiまたはCoであり、R1、R2、R3、R4、R5、R6、R7、R8、R9、R30およびR31の各々が独立して水素、不活性な官能基、C1-C18アルキル、C1-C18置換アルキル、アリール、または置換アリールであり、R1~R9、R30およびR31は各々独立して少なくとも一つのヘテロ原子を有していても良く、互いに隣接するR3、R7、R8、R9、R30およびR31のいずれか2つが一緒になって、置換または非不置換の、飽和または不飽和の、環構造である環を形成しても良く、Xがアニオンであり、前記シリルヒドリドがRaSiH4-a、ROaSiH4-a、HSiRaOR3-aおよびそれらの組み合わせからなる群より選択され、Rの各々が独立してC1-C18アルキル、C1-C18置換アルキル、アリール、置換アリールであり、Rは少なくとも一つのヘテロ原子を有していても良く、aの各々が独立して1~3の値を持ち、前記不飽和基を含有する化合物が、アルキルキャップアリルポリエーテル、ビニル官能化アルキルキャップアリルまたはメタリルポリエーテル、アルキン、不飽和シクロアルキルエポキシド、末端不飽和アクリレートまたはメチルアクリレート、不飽和アリールエーテル、不飽和芳香族炭化水素、不飽和シクロアルカン、ビニル官能化ポリマー、ビニル官能化シラン、ビニル官能化シリコーンならびにそれらの組み合わせからなる群より選択される。前記不飽和基を含有する化合物が一般式:R1OCH2CH2zOCH2CHR3w-OR2式III、R2OCHR3CH2OwCH2CH2Oz-CR42-C≡C-CR42-OCH2CH2zOCH2CHR3wR5式IVまたはH2C=CR4CH2OCH2OCH2zCH2OCHR3wCH2CR4=CH2式Vを持つポリオキシアルキレンであり、式中、R1の各々が2~10個の炭素原子を含有する不飽和の有機基であり、R2の各々が独立してビニルまたは1~8個の炭素原子のポリエーテルキャップ基であり、R3およびR4の各々が独立して一価の炭化水素基であり、zの各々が0から100以下であり、wの各々が0から100以下であり、R5の各々が独立して水素、ビニルまたは1~8個の炭素原子のポリエーテルキャップ基であり、wの各々が0から100以下である、請求項18に記載のプロセス。前記不飽和基を含有する化合物が一般式:R1OCH2CH2zOCH2CHR3w-OR2式III、R2OCHR3CH2OwCH2CH2Oz-CR42-C≡C-CR42-OCH2CH2zOCH2CHR3wR5式IVまたはH2C=CR4CH2OCH2OCH2zCH2OCHR3wCH2CR4=CH2式Vを持つポリオキシアルキレンであり、式中、R1の各々が2~10個の炭素原子を含有する不飽和の有機基であり、R2の各々が独立してビニルまたは1~8個の炭素原子のポリエーテルキャップ基であり、R3およびR4の各々が独立して一価の炭化水素基であり、zの各々が0から100以下であり、wの各々が0から100以下であり、R5の各々が独立して水素、ビニルまたは1~8個の炭素原子のポリエーテルキャップ基であり、wの各々が0から100以下である、請求項23に記載のプロセス。本発明の一実施態様において、上述のような式IもしくはIIの錯体が提供される。これらの式に関係して、Gは、すべての原子価状態のMn、Fe、NiもしくはCoであってよい。好ましくはGは鉄もしくはコバルトである。より好ましくは、MはFeIIおよびFeIIIのようなFeである。ここではアルキルは直鎖、分岐および環状のアルキル基を含む。アルキルの非限定的な具体例は、メチル、エチル、プロピル、およびイソブチルを含むが、これらに限定されない。特に明記しない限り、本発明に適したアルキル基は、C1-C18アルキル、具体的にはC1-C10アルキル、さらに具体的にはC1-C6アルキルである。ここでは置換アルキルは一つもしくはそれ以上の置換基を含有するアルキル基を意味し、置換基はそれらの基を含有する化合物が供されるプロセス条件において不活性である。置換基はまた、ここに記載するヒドロシリル化プロセスには実質的に干渉しない。特に明記しない限り、本発明に適した置換アルキル基は、C1-C18置換アルキル、具体的にはC1-C10置換アルキル、さらに具体的にはC1-C6置換アルキルである。一態様として、置換基はここに定義する通り、不活性な官能基である。ここではアリールは、一つの水素原子が取り除かれた任意の芳香族炭化水素の基を非限定的に意味する。アリールは一つもしくはそれ以上の芳香族環を有していても良く、それらは縮合しているかまたは単結合もしくは他の基と結合していてもよい。アリールの非限定的な具体例は、トリル、キシリル、フェニルおよびナフタレニルを含むが、これらに限定されない。ここでは置換アリールは、それらの置換基を含有する化合物が供されるプロセス条件において不活性である、一つもしくはそれ以上の置換基を有する芳香族基である。置換基はまた、ここで記載されるヒドロシリル化のプロセスとは実質的に干渉しない。アリールと同様に、置換アリールは一つもしくはそれ以上の芳香族環を含んで良く、それらは縮合しているかまたは単一の結合もしくは他の基と結合する。しかしながら、置換アリールがヘテロ芳香族環を持つとき、置換アリール基中の自由原子価は、炭素を代替するヘテロ芳香族環のヘテロ原子たとえば窒素のようなであり得る。特に明記しない限り、ここでは置換アリール基の置換基は、0~約30の炭素原子を持ち、具体的には0~20の炭素原子、さらに具体的には0~10の炭素原子を持つ。一態様において、置換基はここで定義される不活性な官能基である。ここではアルケニルは、一つもしくはそれ以上の炭素-炭素二重結合を含有する、直鎖の、分岐のもしくは環状の任意のアルケニル基を意味し、ここで置換の位置が炭素-炭素二重結合において、もしくは基内のどこかのいずれか一方であり得る。アルケニルの非限定的な具体例は、ビニル、プロペニル、アリル、メタリル、およびエチリデニルノルボルナンを含むがこれらには限定されない。アルキニルは、一つもしくはそれ以上の炭素-炭素三重結合を含有する直鎖の、分岐のもしくは環状の任意のアルキニル基を意味し、ここで置換の位置が炭素-炭素三重結合において、もしくは基内のどこかのいずれか一方であり得る。不飽和は、一つもしくはそれ以上の二重結合もしくは三重結合を意味する。好ましくは炭素-炭素二重結合もしくは三重結合を指す。ここでは不活性な官能基は、アルキル、置換アルキル、アリールもしくは置換アリール以外の基を意味し、それらの基はその基を含有する化合物が供されるプロセス条件において不活性である。不活性な官能基はまた、ここで記載されるヒドロシリル化のプロセスとは実質的に干渉しない。不活性な官能基の例は、ハロフルオロ、クロロ、ブロモおよびイオド、-OR30R30はヒドロカルビルもしくは置換ヒドロカルビルのようなエーテルを含む。好ましくは、不活性な官能基はハロである。ここではヘテロ原子は、炭素を除く13~17族元素の任意のものを意味し、例えば、酸素、窒素、ケイ素、硫黄、リン、フッ素、塩素、臭素、およびヨウ素を含み得る。ある実施態様において、ここに開示される錯体は、以下に示される置換基を持つ式IおよびIIのものを含む。1R1およびR2の各々は独立して水素もしくはメチルであり;そして/または2R5は水素、メチル、エチル、n-プロピルもしくはイソプロピルであり;そして/または3R4およびR6は水素であり;そして/または4R3はメチルであり;そして/または5R7-R9は、R30およびR31は水素である。式Iに関して、ある実施態様において、L1およびL2は炭素原子を介してGに共有結合する。他の実施態様において、L1およびL2はβ水素を含まない。通常は、α炭素とはGに結合している炭素をいう。さらには、β炭素とはα炭素に結合している炭素をいう。ここでは、β水素はβ炭素に結合している水素を意味する。好ましくは、L1およびL2の各々が独立して-CH2SiR603であり、R60の各々がC1-C18アルキル、具体的にはC1-C10アルキル、さらに具体的にはC1-C6アルキル、C1-C18置換アルキル、具体的にはC1-C10置換アルキル、さらに具体的にはC1-C6置換アルキル、アリール、または置換アリールである。ある実施態様において、R60はメチルもしくはエチル基である。さらに式Iに関して、ある実施態様において、L1およびL2は互いに共有結合し、またL1およびL2が一緒になって、L1-L2で表される。L1-L2は通常、分子当たり少なくとも2つの不飽和部位を含有し、金属Gに不飽和部位を介して結合する。L1-L2の例は、ブタジエン、1,5-シクロオクタジエン、ジシクロペンタジエン、ノルボルナジエン、ジビニルテトラメチルジシロキサン、テトラメチルテトラビニルシクロテトラシロキサン、およびトリビニルシクロヘキサンを含むがこれらには限定されない。ある実施態様において、L1-L2は分子当たり少なくとも4つの不飽和部位を含有する。この状況では、それぞれの金属がL1-L2の2つの不飽和部位へと結合する、金属-2,8-ビスイミノキノリンダイマー2,8-ビスイミノキノリン-金属-L1-L2-金属-2,8-ビスイミノキノリンを形成できる。金属-2,8-ビスイミノキノリンダイマーの例示的なL1-L2は、テトラビニルテトラメチルシクロテトラシロキサンである。式IIにおいて、XはF-、Cl-、Br-、I-、CF3R40SO3-もしくはR50COO-でのようなアニオンであり、ここで、R40は共有結合もしくはC1-C6アルキル基であり、R50はC1-C10ヒドロカルビル基である。好ましくは、XはF-、Cl-、Br-もしくはI-である。ある実施態様において、XはCl-もしくはBr-である。構造式IIで表される化合物の製造法は既知である。例えば、これらの化合物は式VIのキノリン配位子とFeCl2もしくはFeBr2のような金属ハライドとを反応させることによって製造できる。ここで式VIは、で表され、式中、GがMn、Fe、NiもしくはCoであり、R1、R2、R3、R4、R5、R6、R7、R8、R9、R30およびR31の各々が独立して水素、不活性な官能基、C1-C18アルキル、C1-C18置換アルキル、アリール、もしくは置換アリールであり、R1~R9、R30およびR31は各々独立して少なくとも一つのヘテロ原子を有していても良く、互いに隣接するR3、R7、R8、R9、R30およびR31のいずれか2つが一緒になって、置換もしくは非不置換の、飽和もしくは不飽和の、環構造である環を形成しても良い。通常、式VIのキノリン配位子は2,8-ジアセチルキノリンもしくはその誘導体と適当なアニリンとの縮合によって製造される。式IIの化合物の製造方法の例示は、Zhangらによってorganometallics,2010,295,pp1168-1173に記載されている。L1およびL2がC1-C18アルキル、C1-C18置換アルキル、アリール、置換アリールである場合、式Iの化合物は、式IIの錯体とアルカリ金属塩、アルカリ土類金属塩、グリニャール試薬、アルキルアルミニウム、アルキル水銀、アルキルタリウムからなる群より選択されるアルキル化剤を含むL1およびL2とを反応させることによって製造できる。ここで、アルカリ金属塩は、例えば、リチウム、ナトリウム、カリウム、ルビジウムおよびセシウムのモノアルキル塩を含む。アルカリ土類金属塩は、例えば、ベリリウム、マグネシウム、カルシウム、ストロンチウムおよびバリウムのジアルキル塩を含む。本発明に好適なグリニャールは、ハロゲン化アルキルマグネシウムを含む。アルキルアルミニウムは、例えばトリアルキルアルミニウム塩を含む。アルキル水銀はジアルキル水銀塩を指す。アルキルタリウムはモノアルキル及びトリアルキルタリウム塩を含む。L1およびL2がC2-C18アルケンもしくはC2-C18アルキンである場合、式Iの化合物は式IIの化合物とL1およびL2とを反応させることによって製造できる。式Iに関して上記定義の通り、L1およびL2が一緒になって、L1-L2である場合、式Iの化合物は式IIの化合物とL1-L2とを反応させることによって製造できる。式Iおよび式IIの金属錯体は、産業上実施されるヒドロシリル化反応を触媒するのに有用である。例えば、1シリコーンヒドリド流体と末端不飽和ポリマーとの架橋結合および2末端不飽和アミンと三級シランとのヒドロシリル化である。従って、本発明の金属錯体は、例えば、剥離コーティング、室温加硫物、封止剤、接着剤のようなコーティング剤、農業およびパーソナルケア用途の為の製品、およびポリウレタンフォームを安定化するためのシリコーン界面活性剤を含むが、これらに限定されない、有用なシリコーン製品の製造に役立つ。ヒドロシリル化反応の触媒もしくは触媒前駆体として使用される場合、式Iおよび式IIの錯体は非支持、もしくは、例えば、炭素、シリカ、アルミナ、MgCl2もしくはジルコニアのような支持体、もしくは例えば、ポリエチレン、ポリプロピレン、ポリスチレンもしくはポリアミノスチレンのようなポリマーもしくはプレポリマーに固定化されていてよい。金属錯体はまたデンドリマーに支持されていてもよい。ある実施態様において、本発明の金属錯体を支持体に付着するためには、式IおよびIIの金属錯体のR7、R8、R9、R30およびR31の少なくとも一つが支持体に共有結合をするのに効果的な官能基を持つことが望ましい。官能基の例示は、SH、COOH、NH2もしくはOH基を含むがこれらに限定されない。ある実施態様において、シリカに支持された触媒もしくは触媒前駆体は、例えば、Macromol.Chem.Phys.2001,202,No.5,pages645-653,JournalofChromatographyA,1025200365-71の文献に述べられているRingOpeningMetathesisPolymerizationROMPの技術によって調製できる。デンドリマーの表面に触媒もしくは触媒前駆体を固定化する他の方法は、KimらがJournalofOrganometallicChemistry673200377-83で説明しているように、Si-Clが結合した元のデンドリマーと式IもしくはIIの官能化金属錯体とを塩基の存在下で反応させることによる。式Iの錯体は、シリルヒドリドと少なくとも一つの不飽和基を含有する化合物とを含有する組成物のヒドロシリル化の触媒として直接使用され得る。そのプロセスは、組成物を、支持されたもしくは非支持かどちらかの式Iの金属錯体と接触させてシリルヒドリドを少なくとも一つの不飽和基を含有する化合物と反応させることによって、金属錯体を含むヒドロシリル化産物を生産するステップを含む。ヒドロシリル化反応は、溶媒の存在下で行ってもよい。必要ならば、ヒドロシリル化反応が完了した時、磁気分離、ろ過および/または当業者に知られている他の技術によって、ヒドロシリル化産物か金属錯体を除いてもよい。あるいは、本発明の触媒前駆体、すなわち、式IIの錯体はinsituで活性化されてもよく、それによって、シリルヒドリドと少なくとも一つの不飽和基を含有する化合物とを含有する組成物のヒドロシリル化のための反応性触媒を生み出す。そのプロセスは、i式IIの構造式を持つ錯体である触媒前駆体を提供するステップ、ii触媒前駆体と活性剤とを、溶媒、シリルヒドリド、少なくとも一つの不飽和基を含有する化合物およびそれらの組み合わせからなる群より選択される少なくとも一つの成分を含む液体媒体の存在下で接触させて触媒前駆体を活性化させることによって活性触媒を提供するステップ、iiiシリルヒドリドと少なくとも一つの不飽和基を含有する化合物とを活性触媒の存在下で反応させて活性触媒またはその誘導体を含むヒドロシリル化産物を製造するステップ、ここでステップiiはステップiiiの直前または同時に行う、及びiv活性触媒またはその誘導体を任意に除去するステップを含む。ここで、insituとは、1触媒前駆体は、触媒前駆体がシリルヒドリドと不飽和基質との反応混合物中に存在する間に活性化される、もしくは2触媒前駆体は、シリルヒドリドと不飽和基質との反応混合物中に部分的にもしくは完全に活性化された触媒が存在する前に部分的にもしくは完全に活性化されることを意味すると理解される。次の状態を含むことを意味する。a触媒前駆体を活性化剤と溶媒の存在下に接触させて、混合物をシリルヒドリドおよび不飽和基質と接触させる直前に、混合物を産生する、もしくはb触媒前駆体を活性化剤とシリルヒドリドの存在下に接触させて、混合物を不飽和基質および必要に応じてシリルヒドリドの残量と接触させる直前に、混合物を産生する、もしくはc触媒前駆体を活性化剤と不飽和基質の存在下に接触させて、混合物をシリルヒドリドおよび必要に応じて不飽和基質の残量と接触させる直前に、混合物を産生する、もしくはd触媒前駆体をシリルヒドリドおよび不飽和基質と接触させるのと同時またはその後に、触媒前駆体を活性化剤と不飽和基質の存在下に接触させる。直前とは、使用する個々の触媒前駆体および活性化剤の性質に応じて、24時間未満の期間を意味し、好ましくは二時間未満、さらに好ましくは30分未満を意味する。本発明の好適な活性化剤は、Chem.Rev.1996,96,877-910に記載の通り、窒素の存在下でフェロセンに対して-0.6vよりも負である還元電位を持つ還元剤を含む。ある実施態様において、還元剤はフェロセンに対して-2.8~-3.1vの範囲の還元電位を持つ。還元剤の例示は、ナトリウムナフタレニド、Mgブタジエン2THF、NaEt3BH、LiEt3BH、Mgアントラセニド3THF、ジイソブチルアルミニウムヒドリドおよびそれらの組み合わせを含むが、これらに限定されない。ある実施態様において、還元剤はMgブタジエン2THFもしくはNaEt3BHである。ヒドロシリル化反応において、式IおよびIIの錯体の使用に関して、シリルヒドリドがQuTvTpHDwDHxMHyMzである場合、不飽和基を含む化合物は、アルキン、C2-C18オレフィンであり、好ましくはαオレフィン、不飽和アリールエーテル、ビニル官能性シランおよびそれらの組み合わせである。ここで、M基は、式R’3SiO1/2の単官能基を表わし、D基は、式R’2SiO2/2の二官能基を表わし、T基は、式R’SiO3/2の三官能基を表わし、そしてQ基は、式SiO4/2の四官能基を表わし、MH基はHgR’3-gSiO1/2を表わし、TH基はHSiO3/2を表わし、DH基はR’HSiO2/2を表わす。ここで、R’の各々は独立してC1-C18アルキル、C1-C18置換アルキルであり、R’は少なくとも一つのヘテロ原子を有していてよい。ここで、gは1~3の値を持ち、p、u、v、yおよびzの各々は独立して0から20であり、wおよびxは独立して0から1000であり、但しpxy=1~3000であり、シリルヒドリド内のすべての元素の値は飽和している。好ましくは、p、u、v、yおよびzは0~10であり、wおよびxは0~100であり、pxy=1~100である。ある実施態様において、シリルヒドリドは、の構造を持ち、式中、R7、R8およびR9の各々が独立してC1-C18アルキル、C1-C18置換アルキル、アリールもしくは置換アリールであり、R6は、C1-C18アルキル、C1-C18置換アルキル、アリールもしくは置換アリールであり、wおよびxは独立して0以上である。シリルヒドリドがRaSiH4-a、ROaSiH4-a、HSiRaOR3-aおよびそれらの組み合わせからなる群より選択される場合、Rの各々が独立してC1-C18アルキル、C1-C18置換アルキル、アリールもしくは置換アリールであり、Rは少なくとも一つのヘテロ原子を有していても良く、aは1~3の値を持ち、不飽和基を含む化合物は、アルキルキャップアリルポリエーテル、ビニル官能化アルキルキャップアリルもしくはメタリルポリエーテル、のような不飽和ポリエーテル、アルキン、不飽和シクロアルキルエポキシド、末端不飽和アクリレートもしくはメチルアクリレート、不飽和アリールエーテル、不飽和芳香族炭化水素、不飽和シクロアルカン、ビニル官能化ポリマー、ビニル官能化シラン、ビニル官能化シリコーンおよびそれらの組み合わせからなる群より選択される。ヒドロシリル化反応に好適な不飽和ポリエーテルは、一般式:R1OCH2CH2zOCH2CHR3w-OR2式IIIまたはR2OCHR3CH2OwCH2CH2Oz-CR42-C≡C-CR42-OCH2CH2zOCH2CHR3wR5式IVまたはH2C=CR4CH2OCH2OCH2zCH2OCHR3wCH2CR4=CH2式Vを持つポリアルキレンである。式中、R1は、アリル、メタリル、プロパルギルもしくは3-ペンチニルのような2~10の炭素原子を含む不飽和有機基を示す。不飽和がオレフィンのとき、円滑なヒドロシリル化を促進するために、末端であることが望ましい。しかしながら、不飽和が三重結合である時、内部にあり得る。R2はビニル、もしくはアルキル基:CH3、n-C4H9、t-C4H9もしくはi-C8H17;CH3COO、t-C4H9COOのようなアシル基、CH3COCH2COOのようなベータ-ケトエステル基、またはトリアルキルシリル基のような1~8個の炭素原子のポリエーテルキャップ基である。R3およびR4は独立して、例えばメチル、エチル、イソプロピル、2-エチルヘキシル、ドデシルおよびステアリルのようなC1-C20アルキル基、もしくは例えばフェニルおよびナフチルのようなアリール基、もしくは例えばベンジル、フェニレチルおよびノニルフェニルのようなアルカリル基、もしくは例えばシクロヘキシルおよびシクロオクチルのようなシクロアルキル基のような一価の炭化水素基である。R4はまた、水素であっても良い。R3およびR4はもっとも好ましくはメチルである。R5は、上記R2の定義と同様に、ビニルもしくは1~8個の炭素原子のポリエーテルキャップ基である。zの各々は0から100以下であり、そしてwの各々は0から100以下である。zおよびwの好ましい値は1から50以下である。ビニル官能化シリコーンはQuTvTpviDwDvixMviyMz式IXであり、ここで、QはSiO4/2、TはR’SiO3/2、TviはR12SiO3/2、Dは式R’2SiO2/2、DviはR’R12SiO2/2、MviはR12gR’3-gSiO1/2、Mは式R’3SiO1/2であり;R12はビニルであり;R’の各々は独立してC1-C18アルキル、C1-C18置換アルキル、アリール、置換アリールであり、R’は少なくとも一つのヘテロ原子を有していても良く;gの各々は1~3の値を持ち、pは0~20であり、uは0~20であり、vは0~20であり、wは0~5000であり、xは0~5000であり、yは0~20であり、そしてzは0~20である。但し、vpwxy=1~10000であり、少なくとも一つの不飽和基を含む化合物内のすべての元素の値は飽和している。ある実施態様において、好適なビニル官能化シリコーンは、式Xで表される。式中、R10の各々は独立してC1-C18アルキル、C1-C18置換アルキル、ビニル、アリール、もしくは置換アリールであり、nは0以上である。ビニル官能性シランは、R14aSiR154-aであり、式中、R14はC1-C18アルキル、C1-C18置換アルキル、アリール、置換アリールであり、R14は少なくとも一つのヘテロ原子を有していても良く、R15はビニルであり、aは0~3である。ヒドロシリル化反応に好適なアルケンは,特に限定されない。好ましくは、好適なオレフィンは1-オクテンのようなC2-C18αオレフィンである。末端不飽和アミンの例示は、アリルアミン、N,N-ジメチルアリルアミンを含む。不飽和シクロアルキルエポキシドの例示は、リモネンオキシド、および4-ビニル-1-シクロヘキセン1,2-エポキシドのようなビニルシクロヘキシルエポキシドを含む。不飽和アルキルエポキシドの例示は、1,2-エポキシ-7-オクテン、1,2-エポキシ-9-デセン、ブタジエンモノオキシド、2-メチル-2-ビニルオキシラン、1,2-エポキシ-5-ヘキセンおよびアリルグリシジルエーテルを含む。不飽和芳香族炭化水素の例示は、スチレンを含む。不飽和シクロアルカンの例示は、トリビニルシクロヘキサンを含む。不飽和ポリマーの例示は、末端不飽和ポリウレタンポリマーを含む。本発明のヒドロシリル化反応において好適な溶媒は、脂肪族および芳香族炭化水素溶媒を含むが、非極性に限定されない。ヒドロシリル化プロセスの温度は-50°C~250°Cの範囲であり、好ましくは-10°C~150°Cである。シリルヒドリドと少なくとも一つの不飽和基を持つ化合物は通常、反応基のモル比で、およそ0.5:2~およそ1:0.8の範囲、好ましくはおよそ0.8:1.3~およそ1:0.9の範囲、そしてさらに好ましくは1:1のモル比で混合される。Insitu活性化プロセスにおいて、還元剤もしくは活性化剤の触媒前駆体に対するモル比は、およそ5:1および0.8:1の間、好ましくはおよそ2:1および0.8:1の間、さらに好ましくはおよそ1.2:1および0.8:1の間である。混合物の全質量中の金属のppmレベルで計算した反応混合物中の触媒の量は、1-10000ppmであり、好ましくは10-5000ppmであり、さらに好ましくは20-2000ppmである。Insitu活性化において、窒素雰囲気が好ましいが、必ずしも必要ではない。本発明の式Iの金属錯体および式IIの活性化金属錯体はヒドロシリル化反応を効率的かつ選択的に触媒する。例えば、本発明の金属錯体がアルキル-キャップアリルポリエーテルと不飽和基を含む化合物とのヒドロシリル化に用いられる場合、反応生成物に、未反応のアルキル-キャップアリルポリエーテルおよびその異性化産物は基本的に含まない。一態様において、反応生成物は未反応のアルキル-キャップアリルポリエーテルおよびその異性化産物を含まない。さらに、不飽和基を含む化合物が不飽和アミン化合物である場合、ヒドロシリル化産物は不飽和アミン化合物の内部付加産物および異性化産物を基本的に含まない。ここで、基本的に含まないは、ヒドロシリル化産物の総重量を基準にして10wt以下、好ましくは5wtを意味する。内部付加産物を基本的に含まないは、シリコーンが末端炭素に付加されることを意味する。本発明の金属錯体はシリル化ポリウレタンを調製するためのプロセスにおいても使用でき、式Iの錯体もしくは式IIの活性化錯体の存在下において、末端不飽和ポリウレタンポリマーとシリルヒドリドとを接触させるステップを含む。以下の実施例は例示を意味し、本発明の範囲の何らかの限定を意味するものではない。他に明示されない限りすべての部およびパーセントは重量に基づくもので、すべての温度は摂氏である。概論すべての空気におよび湿気に感受性の高い操作は、標準的な真空ライン、Shlenkおよびカニューレ法、または精製窒素雰囲気を含有するMBraun不活性雰囲気ドライボックスを用いて実施された。空気におよび湿気に感受性の高い操作のための溶媒は、文献的な手順を用いて最初に乾燥され脱酸素化された。例として、PangbornらのOrganometallics1996、15、1518を参照できる。実施例1活性化剤としてMgブタジエン2THFおよび触媒前駆体として2,6-Me2キノリンFeCl2を用いる1-オクテンとメチルビストリメチルシリルオキシシランMDHMのヒドロシリル化下記構造である、触媒前駆体、[2,8-ビス2,6-ジメチル-C6H3N=CCH3C9H5N]鉄ジクロライド以下、2,6-Me2キノリンFeCl2は、Zhang,S.;Sun,W.;Xiao,T.;Hao,X.Organometallics,2010,295,pp1168-1173に従って合成された。不活性雰囲気において、攪拌子を入れたシンチレーションバイアルに0.100グラム0.89ミリモルの1-オクテンと0.192グラム0.86ミリモル、0.97当量対オレフィンのMDHMを入れ、0.004グラム0.01ミリモルの2,6-Me2キノリンFeCl21mol対シランおよび0.003グラム0.015ミリモルのMgブタジエン2THFを加えた。反応を一時間攪拌し、空気中で急冷し、ガスクロマトグラフィーGCおよびNMRで分析したところ、目的のシリル化産物へ70の転換を示した。目的の逆マルコフニコフ付加産物および未反応の出発原料のみが認められた。1-オクテンの異性化もしくはそれから誘導されるヒドロシリル化産物はいずれも認められなかった。実施例2活性化剤としてNaEt3BHおよび触媒前駆体として2,6-Me2キノリンFeBr2を用いる1-オクテンとメチルビストリメチルシリルオキシシランMDHMのヒドロシリル化触媒前駆体、[2,8-ビス2,6-ジメチル-C6H3N=CCH3C9H5N]鉄ジブロマイド以下、2,6-Me2キノリンFeBr2は、次のように調製した。シンチレーションバイアルに0.150グラム0.357ミリモルの2,8-ビス1-アリールイミノエチルキノリンと0.077グラム0.357ミリモルの臭化鉄IIを入れ、10mlのTHFを加えた。反応を一晩攪拌し、THFの体積をおよそ5mlまで減少させた。その後、10mlのペンタンを加え、生成物を沈殿させた。緑の粉末をフリット上で回収し、減圧乾燥し、0.210グラム92の2,6-Me2キノリンFeBr2を得た。ヒドロシリル化:実施例1と同様の方法で行った。但し、0.100グラム0.89ミリモルの1-オクテンと0.192グラム0.86ミリモル、0.97当量対オレフィンのMDHM、その後、0.010グラム0.02ミリモルの2,6-Me2キノリンFeBr22mol対シランと0.040ml0.04ミリモルの1MNaEt3BHトルエン溶液を用いた。反応を一時間攪拌し、空気中で急冷し、GCで分析したところ、目的のシリル化産物へ70の転換を示した。目的の逆マルコフニコフ付加産物および未反応の出発原料のみが認められた。1-オクテンの異性化もしくはそれから誘導されるヒドロシリル化産物はいずれも認められなかった。実施例3活性化剤としてMgブタジエン2THFおよび触媒前駆体として2,6-Me2キノリンFeBr2を用いる1-オクテンとメチルビストリメチルシリルオキシシランMDHMのヒドロシリル化実施例1と同様の方法で行った。但し、0.100グラム0.89ミリモルの1-オクテンと0.192グラム0.86ミリモル、0.97当量対オレフィンのMDHM、その後、0.010グラム0.02ミリモルの2,6-Me2キノリンFeCH2SiMe32と0.007グラム0.03ミリモルのMgブタジエン2THFを用いた。反応を室温23°Cで一時間攪拌し、空気中で急冷し、GCで分析したところ、目的のシリル化産物へ50の転換を示した。目的の逆マルコフニコフ付加産物および未反応の出発原料のみが認められた。1-オクテンの異性化もしくはそれから誘導されるヒドロシリル化産物はいずれも認められなかった。実施例42,6-Me2キノリンFeCH2SiMe32の調製丸底フラスコに、0.075グラム0.12ミリモルの2,6-Me2キノリンFeBr2を入れ、およそ10mlのジエチルエーテルを加えた。フラスコを-35°Cへ冷却し、0.023グラム0.24ミリモルのLiCH2SiMe3とおよそ10mlのジエチルエーテルの溶液を加えた。スラリーを攪拌し、周囲温度まで温めた。一時間攪拌した後、反応混合物をセライトを通してろ過し、揮発物は真空で除去した。生じた赤紫色の固体をおよそ5mlの冷ペンタンで洗浄し、0.060グラム73の2,6-Me2キノリンFeCH2SiMe32を得た。1HNMRδ=294.41、112.07、58.47、48.61、32.19、10.19、-8.85、-10.02、-10.56、-11.06、-12.19、-18.13、-20.54、-29.84、-36.02、-44.48、-159.63。2,6-Me2キノリンFeCH2SiMe32の構造は、式Iで表され、式中、R1、R2、R3が-CH3、R4、R5、R6、R7、R8、R9、R30およびR31がH、そしてL1およびL2が共に-CH2SiCH33である。実施例52,6-キノリンFeCH2SiMe32を用いる1-オクテンとメチルビストリメチルシリルオキシシランMDHMのヒドロシリル化不活性雰囲気において、攪拌子を入れたシンチレーションバイアルに0.100グラム0.89ミリモルの1-オクテンと0.192グラム0.86ミリモル、0.97当量対オレフィンのMDHMを入れ、0.010グラム0.02ミリモルの2,6-Me2キノリンFeCH2SiMe32を加えた。反応を60°Cで一時間攪拌し、空気中で急冷し、GCで分析したところ、目的のシリル化産物へ40の転換を示した。1-オクテンの異性化もしくはそれから誘導されるヒドロシリル化産物はいずれも認められなかった。上述の記載が多くの具体例を含有するが、これらの具体例は本発明の範囲の限定としては考えられるべきでなく、単にそれらの好ましい実施態様の例示であるとして考えられるべきである。当業者は、ここに添付される請求項によって定義される本発明の範囲及び精神に入る多くの他の可能な改変を想到するであろう。"